FR 2596753 A1 19871009 FR 8704675 A 19870402 1. La présente invention concerne un article en verre transmettant la lumière ayant au moins une portion de surface matée par des piqures superficielles. L'invention concerne également une-cellule photo-voltaïque comportant 5 une feuille de verre revêtue successivement d'une première couche conductrice transmettant la lumière, une couche photo-active et une seconde couche conductrice. L'invention concerne en outre un procédé de matage du verre comprenant la formation d'une population de piqures superficielles sur 10 une surface d'un article en verre, et un procédé de fabrication d'une cellule photo-voltaïque comprenant le dépôt successif sur une feuille de verre d'une première couche de matière conductrice transmettant la lumière, d'une seconde couche comprenant de la matière photo-active et d'une troi15 sième couche qui est une seconde couche de matière conductrice. L'expression "verre maté" est bien connue dans la technique et se rapporte à du verre dont une portion de surface au moins a été dépolie. On peut obtenir ce résultat 20 mécaniquement, par exemple par sablage, ou par attaque chimique, habituellement à l'aide d'acide fluorhydrique. Dans la présente description, "maté" est utilisé pour désigner du verre qui a été soumis à une attaque chimique. Un tel matage est produit par corrosion du verre. Une demande de verre maté existe pour différents usages. Un de ces usages est la constitution de vitrages pour des parois intérieures ou extérieures de bâtiments, qui permettent l'éclairement au travers du vitrage tout en empêchant la vision, de manière & offrir un degré d'inti30 mité. Un des objets d'un premier aspect de la présente invention est d'offrir un nouveau verre maté qui réponde à cette demande, et qui présente, lorsqu'il est utilisé à cet usage, certains avantages sur les verres matés connus pro35 duits par attaque corrosive. Selon un premier aspect de la présente invention, un article en verre transmettant la lumière ayant au moins 2. une portion de surface matée par des piqures superficielles, est caractérisé en ce que cette portion de surface a subi une attaque corrosive formant une population de piqures superficielles qui se fondent les unes dans les autres ou 5 sont contiguës, de forme polyédrique, et qui ont une superticie si faible que 30% au moins de la lumière visible incidente normale à cette surface est transmise de manière diffuse et que le facteur de transmission lumineuse totale à travers cette surface de la lumière visible incidente inor10 male n'est pas inférieure à TT - 10 o TT est le facteur de transmission lumineuse totale à travers la même surface avant qu'elle n'ait été attaquée, exprimé sous forme d'un pourcentage de la lumière visible incidente totale. Dans la présente description, l'expression "facteur 15 de transmission lumineuse" concerne le rapport lumière transmise sur lumière incidente selon la méthode ASTM D307 (recueil 1964 des normes ASTM, volume 21). L'expression "diffuse" utilisée en relation avec la transmission lumnineuse concerne la proportion de lumière qui, en traversant 20 le verre, est déviée du faisceau incident par dispersion de plus de 2,5 . L'expression "diffuse" utilisée pour la réflexion lumineuse concenr la proportion de lumière qui, par réflexion à l'interface verre/air, est déviée du faisceau réfléchi spéculairement par dispersion de plus de 2,5 . 25 Un tel verre transmet la lumière, mais en même temps évite substantiellement la résolution optique de tout objet à travers lui, offrant ainsi un degré d'intimité. On a remarqué que la population de piqures superficielles a peu d'effet sur le facteur de transmission lumineuse visible 30 totale à travers le verre. Ceci marque un cc:itraste vis-àvis du verre maté connu antérieurement dont le facteur de transmission lumineuse totale diminue considérablement parce que ce verre est rendu absorbant. En outre, parce qu'une proportion élevée de lumière transmise est diffuse, l'éclai35 rement au travers du verre sera plus régulier qu'avec les verres matés par corrosion connus. Dans les formes préférées de réalisation de l'in- 3. vention, le facteur de transmission lumineuse totale à travers la surface matée de la lumière visible incidente normale n'est pas inférieure à TT 3. En adoptant cette caractéristique préférée de l'invention, le traitement de 5 matage a peu (ou pas) d'effet de réduction du facteur de transmission lumineuse totale du verre, de sorte que pour réaliser un niveau élevé d'éclairement à travers le verre, il suffi d.'utiliser du verre ayant une absorption interne spécifique assez basse, par exemple du verre à vitres sodo10 calcique ordinaire. Dans des formes favorables de réalisation de l'invention, la portion de surface matée est occupée par une population de piqures superficielles qui ont une superficie si faible qu'un disque de 10pm de diamètre ne peut y être 15 disposé sans chevaucher au moins deux piqures. Dans les formes préférées de réalisation de l'invention, au moins une telle partie de surface matée est occupée par une population de piqures superficielles qui ont une superficie si faible qu'un disque de 5um de diamètre ne peut y être disposé sans 20 chevaucher au moins deux piqures. La présence d'une population dense de piqures superficielles ayant une superficie aussi faible est un des facteurs qui ont un effet important sur l'obtention d'un facteur de transmission diffuse élevé. En pratique, ces essais sont effectués sur des microgra25 phies, prises par exemple sous un grossissement de 1000 fois. En présence de piqures ayant une superficie aussi faible, on a remarqué que le verre attaqué ne peut pas être considéré simplement comme un objet diffractant dont le 30 niveau de diffusion de lumière est prévisible selon les lois classi.ues de l'optique géométrique. Pour des piqures très petites, il n'est pas impossible que la diffusion soit régie par l'équation de Rayleigh selon laquelle, pour des objets qui sont petits par rapport à la longueur d'onde de la 35 lumière visible, l'intensité de la lumière dispersée est proportionnelle à l'inverse de la quatrième puissance de la longueur d'onde (À) de la lumière. Il est cependant plus 4. vraisemblable que l'intensité de la lumière dispersée est proportionnelle & À -n (équation de Mie) o n est compris entre 0 et 4, et, en fait, pour un diamètre de piqure de pm, il apparaît que nl 1,5. La profondeur des piqures est également importante. Avantageusement, la partie de surface matée est occupée par une population de piqures superficielles dont substantiellement la totalité des piqures a une profondeur comprise entre 0,lpm et l,0im. On a trouvé que ceci favorise un grand 10 angle de dispersion de la lumière transmise de manière diffuse. Un grand angle de dispersion est avantageux car il favorise un éclairement uniforme de l'espace situé derrière une feuille de verre puisque la lumière transmise est moins strictement directionnelle. Dans les formes préférées de réalisation de l'invention, la partie de surface matée est occupée par une population de piqures superficielles dont substantiellement la totalité des piqures a une profondeur et une dimension transversale moyenne (dénommée ci-après "diamètre") qui sont 20 telles que la profondeur d'une piqure divisée par son diamètre est au moins 0,01 et, de préférence, se situe entre 0,02 et 0,5. Ceci est avantageux car favorise la diffusion d'une quantité importante de lumière par la dite portion de surface matée. Dans des formes spécialement préférées de réalisation de l'invention, l'angle de dispersion de lumière diffuse transmise par une telle partie de surface matée est au moins 10 . Un angle de dispersion large est avantageux si la surface matée est destinée à certains types de cellules 30 photo-voltaïques. Pour différents usages, notamment dans des cellules photo-voltaïques, il est souhaitable qu'une proportion importante de lumière transmise soit transmise de manière diffuse. Dès lors, dans certaines formes préférées de réali35 sation de l'invention, au moins 40%, et de préférence au moins 50%, de la lumière qui est transmise par la partie de surface matée sont transmis de manière diffuse. Ceci favo- 5. rise également l'éclairement plus uniforme d'un espace situé derrière le verre maté et ceci est particulièrement avantageux lorsque le verre est incorporé dans une cellule photovoltaique. Avantageusement, le facteur de transmission énergétique solaire totale du verre est au moins 85% et de préférence au moins 90%. Un facteur de transmission énergétique solaire élevé, qui implique un facteur de transmission élevé de la lumière visible, est souhaitable pour un bon éclai10 rement. Du verre maté selon l'invention peut avoir toute forme physique souhaitée, mais c'est du verre maté en forme de feuille qui trouvera l'application commerciale la plus large. La feuille de verre peut être matée sur ses deux 15 faces, mais dans certaines formes de réalisation préférées, la feuille de verre n'est matée que sur une de ses faces principales seulement. On a cité l'utilisation de verre maté tel que décrit ci-dessus dans le contexte de cellules photo20 voltaïques. Dans le domaine de cellules photo-voltaïques, spécialement celles utilisées dans la conversion de l'énergie solaire en énergie électrique, il existe une recherche continue d'une efficacité toujours plus élevée de la conver25 sion de l'énergie. Un des facteurs affectant l'efficacité de la conversion d'un type donné de cellule, est la longueur du parcours de la lumière & travers la couche photo-active. Un premier facteur à considérer est le fait que pour avoir 30 l'intensité la plus élevée de la lumière incidente, la cellule doit être orientée normalement au rayonnement provenant de la source lumineuse. La longueur du parcours de la lumière peut donc ttre considérée à première vue comme égale à l'épaisseur optique de la couche photo-active. Réaliser 35 une couche plus épaisse allongera nettement le parcours de la lumière, entraînant une plus grande probabilité que tout photon créera une paire électron-trou & l'intérieur de la 6. matière photo-active. Cependant, une telle augmentation de l'épaisseur physique de cette couche augmentera également la probabilité qu'un électron qui y est libéré sera piégé pendant sa migration vers une couche conductrice parce que 5 la longueur moyenne des parcours de migration des électrons sera aussi augmentée. Ceci réduira au moins partiellement l'avantage de l'augmentation de la longueur du parcours optique. Selon la présente invention, dans son second 10 espect, une cellule photo-voltaïque comportant une feuille de verre revêtue successivement d'une première couche conductrice transmettant la lumière, une couche photo-active et une seconde couche conductrice, est caractérisée en ce que la dite feuille de verre est conforme au premier aspect 15 de l'invention telle que décrite ci-dessus. L'adoption de cet aspect de la--présente invention fournit un moyen pour augmenter la longueur du parcours de la lumière à travers une couche photo-active d'une cellule photo-voltaique sans réaliser une augmentation correspoln20 dante de l'épaisseur de cette couche. Un rayon de lumière diffus se déplacera à travers cette couche sous forme d'un cône plutôt que de manière directe, et il en résultera une augmentation de la longueur du parcours moyen de la lumière et une plus grande probabilité de créer des paires électron25 trou. Ceci peut être effectué sans augmenter l'épaisseur physique de la couche photo-active, de sorte que la longueur moyenne des parcours de migration des électrons vers une couche conductrice reste la même, tout comme la probabilité que des électrons qui viennent d'être libérés soient piégés 30 pendant cette migration. Il en résulte une augmentation de l'efficacité de la conversion énergétique. L'augmentation d'efficacité dépendra principalement de trois facteur: la proportion de lumière incidente qui est transmise de manière diffuse; l'angle de dispersion de cette 35 transmission diffuse; et le facteur de transmission totale de la feuille de verre. Pour augmenter l'efficacité, il est souhaitable que chacun de ces trois facteurs soit élevé. 7. Dans certaines formes de réalisation, la feuille de verre comporte une surface portant une population de piqures superficielles qui se fondent les unes dans les autres ou sont contiguës, et ces piqures ont une superficie si faible 5 et un tel profil que des caractères dactylographiés nettement discernables d'une taille de 10 caractères/pouce sont encore clairement discernables lorsqu'ils sont regardés à travers une telle surface matée lorsque cette surface est maintenue à une distance de 10cm des dits caractères. De 10 cette manière, une cellule photo-voltaïque selon l'invention utilise un nouveau verre maté qui fait l'objet de l'invention qui est décrite et revendiquée dans la demande de brevet déposée le même jour par la Demanderesse intitulée "Verre maté et procédé pour le fabriquer" et bénéficiant de 15 la priorité de la demande de brevet britannique n 8608496 du 8 avril 1986. Dans certaines formes préférées de réalisation de l'invention dans son second aspect, la surface matée porte une population de piqures superficielles qui se fondent les 20 unes dans les autres ou sont contiguës et qui ont été ensuite traitées de manière que les parties basses, au moins, des piqures aient un profil arrondi. On a trouvé que l'emploi d'un tel verre augmente l'efficacité de la conversion de l'énergie tout en permettant également une bonne 25 résolution d'une image d'une source lumineuse à travers le verre. Un tel verre est utile dans des panneaux photovoltaiques dans lesquels on souhaite voir le circuit interne. Dans les formes préférées de réalisation de l'in30 vention, la seconde couche conductrice est une couche réfléchissan.: la lumière. L'adoption de cette caractéristique est particulièrement préférée parce qu'elle double réellement la longueur du parcours optique à travers une couche de matière photo-active d'épaisseur donnée. Il convient particuliè35 rement de choisir une couche d'aluminium comme seconde couche conductrice. Avantageusement, la couche conductrice transmettant 8. la lumière est une couche d'oxyde d'étain dope. Des couches d'oxyde d'étain dopé peuvent être très transparentes tout en présentant une bonne conductivité. Elles peuvent également être très résistantes chimiquement, ce qui est important vu 5 les conditions auxquelles elles peuvent être soumises pendant le dépôt des couches suivantes. En outre, l'oxyde d'étain possède un indice de réfraction qui est tel que le cône de lumière transmise de manière diffuse s'ouvrira davantage en traversant cette couche. De préférence, la couche photo-active comprend une couche de silicium amorphe. Le silicium amorphe peut constituer une matière photo-active efficace. Par exemple, la couche photo-active peut comprendre trois souscouches, une couche de type p de 10nm d'épaisseur en contact avec la 15 couche conductrice transmettant la lumière, formée d'un alliage dopé au bore de silicium amorphe et de carbone, une couche de silicium amorphe de 500nm d'épaisseur, et une couche de type n de 20nm à 50nm d'épaisseur, par exemple de silicium amorphe dopé au phosphore. De telles couches peu20 vent être déposées par une technique de dépôt sous vide, par exemple une technique utilisant une décharge luminescente dans des silanes appropriés. L'utilisation de silicium amorphe en tant que matière photo-active est connue en soi. Il est également 25 connu que des couches photo-actives peuvent être rendues particulièrement sensibles à la lumière bleue ou à la lumière rouge. Il est particulièrement recommandé que la matière photoactive comprenne une première couche sensible au bleu en contact avec la couche transmettant la lumière, cette 30 couche sensible au bleu étant surmontée d'une seconde couche sensible au rouge. De préférence, la feuille de verre a subi une attaque corrosive sur une de ses faces principales seulement et les dites couches de revêtement sont disposées sur la 35 face principale opposée de la feuille. On a trouvé qu'il est plus facile de former des revêtements présentant une bonne adhérence sur une surface de verre qui n'a pas subi d'atta- 9. que corrosive. La présente invention s'étend à un procédé de matage du verre, et dès lors, selon son troisième aspect, un procédé de matage du verre comprenant la formation d'une 5 population de piqures superficielles sur une surface d'un article en verre, est caractérisé en ce que la surface subit lune attaque corrosive au moyen d'une solution d'un sel d'acide fluorhydrique qui forme une population de cristaux contenant du fluor substantiellement contigus, en ce que ces 10 cristaux sont enlevés pour laisser sur une telle surface une population de piqures superficielles polyédriques qui se fondent les unes dans les autres ou sont contiguës et qui ont une superficie si faible qu'au moins 30% de la lumière qui est transmise par une telle surface matée sont transmis 15 de manière diffuse et que le facteur de transmission lumineuse totale à travers cette surface de la lumière visible incidente normale n'est pas inférieure à TT - 10 o TT est le facteur de transmission lumineuse totale à travers la même surface avant qu'elle n'ait été attaquée, exprimée sous 20 forme d'un pourcentage de la lumière visible incidente totale. Un tel procédé est spécialement avantageux et approprié pour former un article en verre maté selon l'invention. On a trouvé qu'un traitement à l'aide d'un sel de l'acide fluorhydrique peut facilement être contrôlé de manière à 25 former une population très dense de petites piqures superficielles qui sont occupées par des cristaux contenant du fluor résultant de la réaction entre la solution saline et le verre, et la surface attaquée résultante du verre transmet une proportion élevée de lumière de manière diffuse sans 30 perte substantielle de transmission totale, par comparaison avec le verre avant qu'il n'ait été attaqué. Dans les formes préférées de réalisation de l'invention, la solution d'un sel d'acide fluorhydrique est une solution aqueuse d'un ou plusieurs sels choisis parmi le 35 bifluorure de potassium, le bifluorure de sodium et le bifluorure d'ammonium. L'emploi d'un tel bifuorure favorise l'attaque chimique du verre de manière telle qu'on obtient, 10. après ehilèvement des cristaux de fluosilicate formées, une surface piquée dont la géométrie convient particulièrement aux usages que l'on poursuit. L'emploi d'un bifluorure alcalin assure que l'attaque du verre sera susbstantiel5 lement indépendante de la teneur du verre en métaux alcalins. De préférence, la solution d'un sel d'acide fluorhydrique consiste substantiellement en bifluorure de potassium dang de l'eau. L'emploi de bifluorure de potassium est particulièrement efficace. Avantageusement, la dite solution d'un sel d'acide fluorhydrique est une solution aqueuse contenant le dit sel dans une proportion comprise entre 70 et 200 grammes par litre, et la surface est exposée à une telle solution pendant une période comprise entre 20 secondes et 2 minutes. 15 Ceci favorise la formation d'une multiplicité de petits cristaux contenant du fluor, dont l'élimination laisse une population très dense de petites piqures superficielles dans le verre. Dans certaines formes préférées de réalisation de 20 l'invention, la dite étape d'attaque corrosive est précédée d'une étape initiale de lavage à l'acide dans laquelle la surface à mater est lavée au moyen d'une solution acide. Ceci rend une surface vierge et, en conséquence, permet un traitement d'attaque corrosive plus uniforme et l'obtention 25 d'un produit traité plus uniformément. Il convient particulièrement d'effectuer le dit lavage initial à l'acide en exposant la surface à une solution contenant de l'acide fluorhydrique et, facultativement, de l'acide sulfurique. Dans certaines formes préférées de réalisation de l'invention, la dite étape d'attaque corrosive est précédée d'une étape dans laquelle la surface à mater est revêtue d'un film visqueux de matière organique. On a trouvé que ceci a pour effet de réduire la dimension des piqures qui 35 seront formées sur la surface du verre pendant l'étape d'attaque corrosive, avec pour résultat l'augmentation de la dispersion lumineuse à travers la surface attaquée. Parmi 11. des composés organiques appropriés, on peut citer: le sucrose, le glucose, la glycérine, le glycol et la polyvinyl pyrrolidone. En fait, on a trouvé que l'étape initiale de lavage à l'acide citée ci-dessus tend & former des cristaux plus grands et dès lors des piqures de plus grande dimension pendant l'étape d'attaque corrosive. On a trouvé qu'il est possible de combiner différentes étapes de traitement successives de manière à réaliser un certain contrôle sur la 10 dimension des cristaux qui seront formés au cours de l'étape d'attaque corrosive, et on préfère que la dite étape initiale de lavage à l'acide précède une étape de dépôt d'unJ revêtement organique. L'invention concerne également un procédé de úabri15 cation d'une cellule photo-voltaïque, et dès lors, selon le quatrième aspect de l'invention, un procédé de fabrication d'une cellule photo-voltaïque comprenant le dépôt successif sur une feuille de verre d'une première couche de matière conductrice transmettant la lumière, d'une seconde couche 20 comprenant de la matière photo-active et d'une troisième couche qui est une seconde couche de matière conductrice, est caractérisé en ce que la feuille de verre est traitée selon le troisième aspect de l'invention. L'emploi d'un tel procédé convient particulièrement à la production de cellu25 les photo-voltaïques selon le second aspect de l'invention. Avantageusement, la surface occupée par].a population de piqures superficielles polyédriques qui se fondent les unes dans les autres ou sont contiguës est traitée de manière à en enlever une strate superficielle de telle sorte 30 que le profil des portions inférieures au moins des dites piqures est arrondi. On a trouvé que l'emploi d'un verre qui a été soumis & un tel traitement peut augmenter l'efficacité de la conversion énergétique d'un panneau photo-voltaïque tout en permettant également une bonne résolution d'une 35 image d'une source lumineuse à travers le verre. Un tel verre est utile dans des panneaux photovoltaïques dans lesquels on souhaite voir le circuit interne. 12. L'enlèvement de la dite strate superficielle du verre après la formation des piqures pour en arrondir le profil arrondi peut être effectué par un traitement de polissage mécanique, mais il convient mieux, et il est en 5 général plus facile d'obtenir un traitement plus uniforme si, ainsi qu'on le préfère, le dit enlèvement d'une strate superficielle s'effectue par une étape de polissage chimique. Avantageusement, le dit polissage chimique est 10 effectué en exposant la surface à une solution contenant de l'acide fluorhydrique. Un tel traitement est très simple à mettre en oeuvre pour obtenir le profil voulu des piqures superficielles en donnant au verre une surface attaquée favorisant un facteur de transmission lumineuse élevé. Il convient spécialement que le dit polissage chimique soit effectué en exposant la surface pendant une période comprise entre 60 minutes et 20 secondes à une solution comprenant de 1,0% à 20% d'acide fluorhydrique et de 0% à 15% d'acide sulfurique, en volume. Avantageusement, la dite feuille de verre a subi une attaque corrosive sur une de ses faces principales seulement et les couches sonlt déposées sur la face opposée à la face attaquée. Ceci favorise le dépôt de couches adhérant fortement. Si on désire améliorer la résistance à la rupture du verre maté, le verre peut être trempé chimiquement après le traitement final d'attaque corrosive sans nuire à ses qualités optiques. Un traitement de désalcalinisation peut être effec30 tué sur le verre après l'attaque corrosive, pour réduire la population des ions de métaux alcalins dans les couches superficielles, si on le désire. Des formes préférées de réalisation de l'invention seront maintenant décrites à titre d&exemple en se référant 35 aux dessins annexés dans lesquels: Les figures 1 et 2 sont chacune une micrographie =lectronique d'une feuille de verre qui a été soumise à un 13. traitement selon l'invention, Les figures 3 et 4 sont chacune une micrographie électronique d'une feuille de verre qui a été traitée avant son incorporation dans une cellule photo-voltaique selon l'invention, La figure 5 est un graphique montrant les courbes de transmission et de réflexion lumineuse du verre traité représenté à la figure 4, La figure 6 est une vue schématique en coupe d'une 10 cellule photovoltaique selon l'invention. EXEMPLE 1 Une feuille de verre étiré sodo-calcique de l,9mm d'épaisseur est plongée dans un bain d'attaque corrosive constitué d'une solution aqueuse contenant entre 70 et 15 150g/l de bifluorure de potassium à la température ambiante (approximativement 20 C) pendant une période d'environ 1 minute. Une couche de cristaux de fluosilicate de potassium se forme sur les surfaces immergées du verre, et ceux-ci sont enlevés par lavage à l'eau. On constate que la surface 20 traitée est peuplée d'une multiplicité de piqures superficielles polyédriques ayant chacune une dimension maximum comprise entre 5pm et l1m, et une profondeur de l'ordre de 0,41im. Une micrographie électronique de cette surface à une échelle telle qu'indiquée correspondant à un grossissement 25 d'environ 1000 fois est représentée à la figure 1. Il n'est pas possible de disposer un disque de lOmm (lO0pm x 1000) sur la figure 1 sans chevaucher au moins deux piqures. Le verre dont la surface est ainsi traitée présente d'excellentes propriétés de diffusion de lumière. Le facteur de transmis30 sion lumineuse totale de la feuille ainsi traitée est environ 88%, et Je facteur de transmission diffuse est d'environ 60% de la lumière incidente normale. Avant le traitement, le facteur de transmission totale de la feuille de verre est environ 93%. EXEMPLE 2 Afin de modifier la dimension des piqures formées, et d'obtenir une dimension de piqures plus uniforme, l'étape 14. d'attaque corrosive de l'exemple précédant est précédée d'une étape de lavage à l'acide dans laquelle le verre est lavé, avec une solution initiale de lavage à l'acide conteniant enI volume 1% d'acide fluorhydrique et 6% d'acide sulfu5 rique dans de l'eau, pendant plusieurs minutes à la température ambiante. Après rinçage à l'eau, le verre est soumis au même traitement d'attaque corrosive et ensuite lavé à l'eau. Une micrographie électronique de cette surface & une échelle telle qu'indiquée correspondant à un grossissement d'environ 10 1000 fois est représentée à la figure 2. Les piqures superticielles résultantes ont une dimension maximum comprise entre 7pm et 10pm et une profondeur jusqu'à 0, 8pm, avec une dispersion de piqures beaucoup plus petites. Il n'est pas possible de disposer un disque de lOmm (10pm x 1000) sur la 15 figure 2 sans chevaucher au moins deux piqures. Le facteur de transmission lumineuse totale de la feuille ainsi traitée augmente jusqu'à environ 93% et la proportion de lumière incidente normale qui est transmise de manièrediffuse augmente jusqu'à légèrement plus de 75%. 20 EXEMPLE 3 La feuille de verre lavée à l'acide et attaquée par corrosion selon l'exemple 2 est soumise à un traitement dans lequel une strate superficielle est enlevée. Ce dernier traitement consiste à immerger la feuille dans un bain de 25 polissage contenant en volume 1% d'acide fluorhydrique et 6% d'acide sulfurique dans de l'eau, pendant une heure à la température ambiante. Une micrographie électronique de cette surface à une échelle telle qu'indiquée correspondant à w grossissement d'environ 1000 fois est représentée à la 30 figure 3. Les piqures superficielles résiLtantes ont un profil arrondi et une dimension maximum généralement inférieure à 10pm. Il n'est pas possible de disposer un disque de lOmm (lO1m x 1000) sur la figure 3 sans chevaucher au moins deux piqures. Le facteur de transmission lumineuse totale de 35 la feuille ainsi traitée est environ 92% et la proportion de lumière incidente normale qui est transmise de manière diffuse est environ 38,5%. L'angle de dispersion de la 15. lumière qui est transmise de manière diffuse à la surface attaquée du verre est supérieur à 100. EXEMPLE 4 Une feuille de verre étiré sodo-calcique de 1,5mm 5 d'épaisseur est soumise au même traitement initial de lavage à l'acide que dans l'exemple 2. Apres ce traitement initial de lavage à l'acide, le verre est rincé et plongé dans un bain contenant de la glycérine et de l'eau pour laisser un film de glycérine sur la surface du verre. Le verre revêtu 10 de glycérine est ensuite plongé dans un bain d'attaque corrosive contenant une solution aqueuse de bifluorure de potassium (70 à 120g/1) à la températrure ambiante (approximativement 20 C) pendant une période de 30 à 60 secondes. Le verre est enlevé, rincé à l'eau, et ensuite immergé dans un 15 bain de polissage chimique contenant 10% d'acide fluorhydrique et 4% d'acide sulfurique dans de l'eau, pendant 2 minutes à la température ambiante, et ensuite de nouveau rincé. Une micrographie électronique de la surface résultante à une échelle telle qu'indiquée correspondant à un 20 grossissement d'environ 1000 fois est représentée à la figure 4. Celle-ci montre une population dense de piqures superficielles qui ont un profil arrondi avec une dimension maximum inférieure à 5pm et une profondeur de l'ordre de 0,4um. Il n'est pas possible de disposer un disque de 5mm 25 (5pm x 1000) sur la figure 4 sans chevaucher au moins deux piqures. Le graphique de la figure 5 montre, sous forme d'un pourcentage de la lumière incidente normale: en TT, la quantité de lumière totale transmise à 30 différentes longueurs d'ondes en TD, la quantité de lumière diffuse transmise à ces longueurs d'ondes en RT, la quantité de lumière totale réfléchie à ces longueurs d'ondes, et en RD, la quantité de lumière diffuse réfléchie à ces longeurs d'ondes. On notera que la proportion de lumière transmise de 16. manière-diffuse décroit avec l'augmentation de la longueur d'onde dans la gamme visible. La feuille de verre étiré sodo-calcique traitée de la manière décrite dans cet exemple présente les propriétés optiques suivantes, intégrées sur le spectre visible: Facteur de transmission totale 89,48% de la lumière ilncidente normale Facteur de transmission diffuse 45,61% de la lumière incidente normale 50,97% de la lumière transmise Facteur de réflexion totale 7,96% de la lumière ilcidente nonmale 10 Facteur de réflexion diffuse 7,58% de la lumière incidente normale 95,23% de la lumière transmise Avant le traitement, la feuille de verre avait un facteur de transmission totale de 90,50% pour de la lumière incidente normale. L'angle de dispersion de la lumière qui est transmise de manière diffuse & la surface attaquée du verre est supérieur à 100. EXEMP].E 5 Une feuille de verre étiré sodo-calcique de 1,04mm 20 d'épaisseur est soumise aux traitements de lavage initial à l'acide, de recouvrement par de la glycérine et de rinçage, ainsi qu'on l'a décrit dans l'exemple 4, et subit ensuite une attaque corrosive pendant moins d'une minute à la température ambiante dans un bain contenant une solution aqueuse 25 de bifluorure d'ammonium (150 à 200g/1). Le verre est enlevé, rincé à l'eau, et ensuite immergé dans un bain de polissage chimique contenant en volume 10% d'acide fluorhydrique et 5% d'acide sulfurique dans de l'eau, pendant 3 minutes à la température ambiante, et ensuite de nouveau 30 rincé. La structure superficielle de la feuille est très similaire à celle représentée à la figure 4. La feuille ainsi traitée a un facteur de transmission lum"neuse totale très élevé, évalué à 93,40%, et un facteur de transmission diffuse de 40,97% de la lumière visible incidente normale. 35 Le facteur de transmission totale du verre avant son traitement est 93,60%. L'angle de dispersion de la lumière qui est transmise de manière diffuse à la surface attaquée du verre 17. est supérieur & 10 . En variante de chacun des exemples ci-dessus, l'étape d'attaque corrosive est exécutée au moyen de bifluorure de sodium ou de bifluorure d'ammonium au lieu de biflu5 orure de potassium. Ceci donne des résultats très similaires. Dans une autre variante, le verre traité est ensuite trempé chimiquement pour augmenter sa résistance au choc mécanique. Ceci ne Lait pas de différence appréciable 10 sur les propriétés optiques du verre. Une feuille de verre traitée selon l'un des exemples précédents convient particulièrement pour être utilisée dans des cellules photo-voltaïques, spécialement celles à silicium amorphe. Un panneau portant plusieurs de ces cellules qui sont interconnectées en série est représenté à la figure 6. A la figure 6, une feuille de verre 1 qui a été attaquée par corrosion sur une de ses faces ou sur ses deux faces est pourvue sur une face de plusieurs cellules photo-voltaïques. 20 Chaque cellule est formée de couches successives d'oxyde d'étain dopé 2, par exemple de 70nm d'épaisseur, de silicium amorphe 3 et d'un conducteur réflecteur 4 tel que de l'aluminium qui peut avoir une épaisseur comprise entre 100nm et 50Onm. Le conducteur réflecteur 4 de chaque cellule est 25 connecté par un conducteur 5 à la couche d'oxyde d'étain 1 de la cellule suivante, de sorte que les cellules sont interconnectées en série. Un film protecteur 6 est déposé sur les cellules. La couche de silicium amorphe 3 de chaque cellule est constituée de trois sous-couches, une couche 3p 30 de lOnm d'épaisseur, de type p. en contact avec la couche conductrice transmettant la lumière et formée d'un alliage dopé au bore de silicium amorphe et de carbone, une couche intermédiaire 3i de SOOnm d'épaisseur de silicium amorphe, et une couche 3n de 20nm à 50nm d'épaisseur, de type n, 35 formée de silicium amorphe dopé au phosphore. De telles couches peuvent être déposées par une technique de dépôt sous vide, par exemple une technique utilisant une décharge 18. luminescente dans des silanes appropriés. En variante, ces trois sous-couches 3p, 3i, 3il sont surmontées d'un second ensemble de trois sous-couches, non représenté, pour former une deuxième couche photo-active. En 5 rendant la première de ces couches sensible à la lumière bleue, et la seconde sensible & la lumière rouge, on peut obtenir des augmentations considérables de l'efficacité totale du dispositif. Dans la fabrication de tels dispositifs photo10 voltaïques, il est souhaitable d'utiliser du verre qui a été maté sur une de ses faces seulement, et de former le panneau photo-vo]talque en déposant les couches actives sur la face opposée & celle qui a été attaquée. Ceci conduit à une efficacité encore plus grande. On a déposé des couches 15 actives substantiellement identiques pour former des cellules photo- voltaïques, sur trois feuilles de verre de même epalsseur. Parmi ces feuilles, l'une (cellule A) n'a pas été traitée, et les deux autres ont été traitées par un procédé selon les exemples 3, 4 ou 5 sur une de leurs faces seule20 ment. Les couches actives sont déposées sur la face matée pour former la cellule B et sur la face non matée pour former la cellule C. On observe que la cellule B fournit 15% de courant de plus que la cellule A, et en fait son rendement est susbstantiellement le même qu'une cellule au sili25 cium cristallin de même surface. La cellule C est encore plus efficace et fournit 30% de plus de courant que la cellule A. 19. REVENDICATIONS 1. Article en verre transmettant la lumière ayant au moins une portion de surface matée par des piqures superticielles, caractérisé en ce que cette portion de surface a subi une attaque corrosive formant une population de piqures 5 superficielles qui se fondent les unes dans les autres ou sont contiguës, de forme polyédrique, et qui ont une superficie si faible que 30% au moins de la lumière visible incidente normale à cette surface est transmise de manière diffuse et que le facteur de transmission lumineuse totale à 10 travers cette surface de la lumière visible incidente normale n'est pas inférieur à TT - 10 o TT est le facteur de transmission lumineuse totale à travers la même surface avant qu'elle n'ait été attaquée, exprimé sous forme d'un pourcentage de la lumière visible incidente totale. 2. Article en verre selon la revendication 1, caractérisé en ce que le facteur de transmission lumineuse totale à travers cette surface de la lumière visible incidente normale n'est pas inférieure à TT - 3. 3. Article en verre selon l'une des revendications 20 1 ou 2, caractérisé en ce qu'au moins une telle portion de surface matée est occupée par une population de piqures superficielles qui ont une superficie si faible qu'un disque de 10pm de diamètre ne peut y être disposé sans chevaucher au moins deux piqures. 4. Article en verre selon la revendication 3, caractérisé en ce qu'au moins une telle partie de surface matée est occupée par une population de piqures superficielles qui ont une superficie si faible qu'un disque de 5m de diamètre ne peut y être disposé sans chevaucher au moins 30 deux;.jures. 5. Article en verre selon l'une des revendications I à 4, caractérisé en ce qu'une telle partie de surface matée est occupée par une population de piqures superficielles dont substantiellement la totalité des piqures a une 35 profondeur comprise entre 0,1Hm et 1,0.m. 6. Article en verre selon l'une des revendications 20. 1 à 5, caractérisé en ce qu'une telle partie de surface matée est occupée par une population de piqures superficielles dont substantiellement la totalité des piqures a une profondeur et une dimension transversale moyenne (dénommée 5 ci-après "diamètre") qui sont telles que la profondeur d'une piqure divisée par sonl diamètre est au moins 0,01. 7. Article en verre selon la revendication 5, caractérisé en ce qu'une telle partie de surface matée est occupée par une population de piqures superficielles dont 10 substantiellement la totalité des piqures a une profondeur et un diamètre qui sont telles que la profondeur d'une piqure divisée par son diamètre est comprise entre 0,02 et O,b. 8. Article en verre selon l'une des revendications 15 1 à 7, caractérisé en ce que l'angle de dispersion de lumière diffuse transmise par une telle partie de'surface matée est au moins 100. 9. Article en verre selon l'une des revendications 1 à 8, caractérisé en ce qu'au moins 40%, et de préférence 20 au moins 50%, de la lumière qui est transmise par une telle partie de surface matée sont transmis de manière diffuse. 10. Article en verre selon l'une des revendications 1 à 9, caractérisé en ce que le facteur de transmission énergétique solaire totale du verre est au moins 85% et de 25 préférence au moins 90%. 11. Article en verre selon l'une des revendications 1 à 10, caractérisé en ce qu'il a la forme d'une feuille. 12. Article en verre selon la revendication 11, caractérisé en ce que la feuille de verre a été matée sur 30 une de ses faces principales seulement. 13. Cellule photo-voltaïque comportant une feuille de verre revêtue successivement d'une première couche conductrice transmettant la lumière, une couche photo-active et une seconde couche conductrice,caractérisée en ce que la 35 dite feuille de verre répond à l'une des revendications 11 ou 12. 14. Cellule photo-voltaïque selon la revendication 21. 13, caractérisée en ce que la feuille de verre comporte une surface portant une population de piqures superficielles qui se fondent les unes dans les autres ou sont contiguës, et ces piqures ont une superficie si faible et un tel profil 5 que des caractères dactylographiés nettement discernables d'une taille de 10 caractères/pouce sont encore clairement discernables lorsqu'ils sont regardés à travers une telle surface matée lorsque cette surface est maintenue à une distance de 10cm des dits caractères. 15. Cellule photo-voltaïque selon l'une des revendications 13 ou 14, caractérisée en ce que la dite surface matée porte une population de piqures superficielles qui se fondent les unes dans les autres ou sont contiguës et qui ont été ensuite traitées de manière que les parties basses, 15 au moins, des piqures aient un profil arrondi. 16. Cellule photo-voltaïque selon l'une des revendicationis 13 A 15, caractérisée en ce que la seconde couche conductrice est une couche réfléchissant la lumière. 17. Cellule photo-voltaïque selon l'une des reven20 dications 13 à 16, caractérisée en ce que la seconde couche conductrice est une couche d'aluminium. 18. Cellule photo-voltaïque selon l'une des revendications 13 à 17, caractérisée en ce que la première couche conductrice est une couche d'oxyde d'étain dopé. 19. Cellule photo-voltaïque selon l'une des revendications 13 à 18, caractérisée en ce que la couche photoactive comprend une couche de silicium amorphe. 20. Cellule photo-voltaïque selon l'une des revendications 13 à 19, caractérisée en ce que la matière photo30 active comprend une première couche sensible au bleu en contac. avec la couche transmettant la lumière, cette couche sensible au bleu étant surmontée d'une seconde couche sensible au rouge. 21. Cellule photo-voltaïque selon l'une des reven35 dications 13 à 20, caractérisée en ce que la feuille de verre a subi une attaque corrosive sur une de ses faces principales seulement et les dites couches de revêtement 22. sont disposées sur la face principale opposée de la feuille. 22. Procédé de matage du verre comprenant la formation d'une population de piqures superficielles sur une surface d'un article en verre, caractérisé en ce que la 5 surface subit une attaque corrosive au moyen d'une solution d'un sel d'acide fluorhydrique qui forme une population de cristaux contenant du fluor substantiellement contigus, en ce que ces cristaux sont enlevés pour laisser sur une telle surface une population de piqures superficielles polyédri10 ques qui se fondent les unes dans les autres ou sont contigués et qui ont une superficie si faible qu'au moins 30% de la lumière qui est transmise par une telle surface matée sont transmis de manière diffuse et que le facteur de transmission lumineuse totale à travers cette surface de la 15 lumière visible incidente normale n'est pas inférieure à TT - 10 o TT est le facteur de transmission lumineuse totale & travers la même surface avant qu'elle n'ait été attaquée, exprimée sous forme d'un pourcentage de la lumière visible incidente totale. 23. Procédé selon la revendication 22, caractérisé en ce que la solution d'un sel d'acide fluorhydrique consiste substantiellement en bifluorure de potassium dans de l'eau. 24. Procédé selon l'une des revendications 22 ou 25 23, caractérisé en ce que la dite solution d'un sel d'acide fluorhydrique est une solution aqueuse contenant le dit sel dans une proportion comprise entre 70 et 200 grammes par litre, et en ce que la surface est exposée à une telle solution pendant une période comprise entre 20 secondes et 2 30 minutes. 25. Procédé selon l'une des revendications 22 à 24, caractérisé en ce que la dite étape d'attaque corrosive est précédée d'une étape initiale de lavage à l'acide dans laquelle la surface à mater est lavée au moyen d'une 35 solution acide. 26. Procédé selon l'une des revendications 22 à 25, caractérisé en ce que la dite étape d'attaque corrosive est 23. précédée d'une étape dans laquelle la surface a mater est revêtue d'un film visqueux de matière organique. 27. Procédé selon les revendications 25 et 26, caractérisé en ce que la dite étape initiale de lavage à 5 l'acide précède une telle étape de dépôt d'un revêtement organique. 28. Procédé de fabrication d'lune cellule photovoltaique comprenant le dépôt successif sur une feuille de verre d'une première couche de matière conductrice transmet10 tant la lumière, d'une seconde couche comprenant de la matière photo-active et d'une troisième couche qui est une seconde couche de matière conductrice, caractérisé en ce que la feuille de verre est traitée selon l'une des revendications 22 à 27. 29. Procédé selon la revendication 28, caractérisé en ce que la surface occupée par la population de piqures superficielles polyédriques qui se fondent les unes dans les autres ou sont contiguës est traitée de manière à en enlever une strate superficielle de telle sorte que le profil des 20 portions inférieures au moins des dites piqures est arrondi. 30. Procédé selon la revendication 29, caractérisé en ce que le dit enlèvement d'une strate superficielle s'effectue par une étape de polissage chimique. 31. Procédé selon la revendication 30, caractérisé 25 en ce que le dit polissage chimique est effectué en exposant la surface à une solution contenant de l'acide fluorhydrique. 32. Procédé selon la revendication 31, caractérisé en ce que le dit polissage chimique est effectué en exposant 30 la surface pendant une période comprise entre 60 minutes et secondes à une solution comprenant de 1,0% à 20% d'acide Uluorhydrique et de 0% à 15% d'acide sulfurique, en volume. 33. Procédé selon l'une des revendications 28 à 32, caractérisé en ce que la dite feuille de verre a subi une 35 attaque corrosive sur une de ses faces principales seulement et en ce que les dites couches sont déposées sur la face cpposée à la face attaquée.